EYEGLASS LENSThe present invention addresses the problem of providing an eyeglass lens that has excellent UV absorption properties and low yellowness. This eyeglass lens is produced using a resin composition that contains: at least one isocyanate compound selected from the group consisting of 2,5-bis(isocyanatomethyl)bicyclo[2.2.1]heptane and 2,6-bis(isocyanatomethyl)bicyclo[2.2.1]heptane; a polythiol compound; a UV absorber represented by formula (1); and a UV absorber represented by formula (2). The M value represented by formula (X) is greater than 0.7 but less than 16.7.An eyeglass lens prepared using a resin composition comprising at least one isocyanate compound selected from a group consisting of 2,5-bis(isocyanatomethyl)bicyclo[2.2.1]heptane and 2,6-bis(isocyanatomethyl)bicyclo[2.2.1]heptane, a polythiol compound, an ultraviolet absorber represented by formula (1), and an ultraviolet absorber represented by formula (2), wherein the eyeglass lens has an M value represented by the following formula (X) greater than 0.7 and less than 16.7.  (In formula (1), R1-R9 each independently represent a hydrogen atom, an alkyl group, an alkoxy group, or a hydroxyl group. In formula (2), R11-R18 each independently represent a hydrogen atom, an alkyl group, an alkoxy group, or a hydroxyl group or a halogen atom, R19 represents a hydrogen atom, an alkyl group, an alkoxy group or a phenylalkyl group or a group represented by the following formula (3). However, if R19 is a hydrogen atom, an alkyl group, or an alkoxy group, at least one of R11-R14 is a halogen atom. *−L−R20 In formula (3), L represents an alkylene group. R20 represents an optionally substituted aromatic hydrocarbon group or heterocyclic group.) M value=|λ2−λ1|×A2/A1×A2400/A1400×W2/W1 (In formula (X), λ1 represents the maximum absorption wavelength of an ultraviolet absorber represented by formula (1) in the ultraviolet-visible absorption spectrum of a chloroform solution in which the concentration of an ultraviolet absorber represented by formula (1) is 10 weight ppm. λ2 represents the maximum absorption wavelength of an ultraviolet absorber represented by formula (2) in the ultraviolet-visible absorption spectrum of a chloroform solution in which the concentration of an ultraviolet absorber represented by formula (2) is 10 weight ppm. A1 represents the absorbance at the maximum absorption wavelength of an ultraviolet absorber represented by formula (1) in the ultraviolet-visible absorption spectrum of a chloroform solution in which the concentration of an ultraviolet absorber represented by formula (1) is 10 weight ppm. A2 represents the absorbance at the maximum absorption wavelength of an ultraviolet absorber represented by formula (2) in the ultraviolet-visible absorption spectrum of a chloroform solution in which the concentration of an ultraviolet absorber represented by formula (2) is 10 weight ppm. A1(400) represents the absorbance at 400 nm in the ultraviolet-visible absorption spectrum of a chloroform solution in which the concentration of an ultraviolet absorber represented by formula (1) is 10 weight ppm. A2(400) represents the absorbance at 400 nm in the ultraviolet-visible absorption spectrum of a chloroform solution in which the concentration of an ultraviolet absorber represented by formula (2) is 10 weight ppm. W1 represents the amount (in parts by weight) of an ultraviolet absorber represented by formula (1) when the total of the isocyanate compound and the polythiol compound is 100 parts by weight. W2 represents the amount (in parts by weight) of an ultraviolet absorber represented by formula (2) when the total of the isocyanate compound and the polythiol compound is 100 parts by weight.)
안경 렌즈본 발명은 우수한 UV 흡수 성질 및 낮은 황변도를 갖는 안경 렌즈를 제공하는 것을 과제로 다룬다. 이와 같은 안경 렌즈는 2,5-비스(이소시아네이토메틸)바이사이클로[2.2.1]헵탄 및 2,6-비스(이소시아네이토메틸)바이사이클로[2.2.1]헵탄으로 이루어진 군으로부터 선택된 적어도 하나의 이소시아네이트 화합물; 폴리티올 화합물; 화학식 (1)로 표현되는 UV 흡수제; 및 화학식 (2)로 표현되는 UV 흡수제를 함유하는 수지 조성물을 사용하여 제조 된다. 수학식 (X)로 표현되는 M 값은 0.7 초과 및 16.7 미만이다.2,5-비스(이소시아네이토메틸)바이사이클로[2.2.1]헵탄 및 2,6-비스(이소시아네이토메틸)바이사이클로[2.2.1]헵탄으로 이루어진 군으로부터 선택된 적어도 하나의 이소시아네이트 화합물, 폴리티올 화합물, 화학식 (1)로 표현되는 자외선 흡수제, 및 화학식 (2)로 표현되는 자외선 흡수제를 포함하는 수지 조성물을 사용하여 제조된 안경 렌즈로서, 안경 렌즈는 0.7 초과 및 16.7 미만의 하기 수학식 (X)로 표현되는 M 값을 갖는 안경 렌즈:[구조 1][화학식 1][화학식 2](화학식 (1)에서, R1 내지 R9는 각각 독립적으로, 수소 원자, 알킬 기, 알콕시 기, 또는 하이드록실 기를 나타낸다. 화학식 (2)에서, R11 내지 R18은 각각 독립적으로, 수소 원자, 알킬 기, 알콕시 기, 또는 하이드록실 기 또는 할로겐 원자를 나타내며, R19는 수소 원자, 알킬 기, 알콕시 기 또는 페닐알킬 기 또는 하기 화학식 (3)으로 표현되는 기를 나타낸다. 그러나, R19가 수소 원자, 알킬 기, 또는 알콕시 기인 경우, R11 내지 R14 중 적어도 하나는 할로겐 원자이다.[화학식 3]*-L-R20화학식 (3)에서, L은 알킬렌 기를 나타낸다. R20은 선택적으로 치환된 방향족 탄화수소 기 또는 헤테로시클릭 기를 나타낸다.)[수학식 X]M 값 =|λ2-λ1|Х(A2/A1)Х(A2(400)/A1(400))Х(W2/W1)(수학식 (X)에서, λ1은 화학식 (1)로 표현되는 자외선 흡수제의 농도가 10 중량ppm인 클로로포름 용액의 자외선-가시광 흡수 스펙트럼에서 화학식 (1)로 표현되는 자외선 흡수제의 최대 흡수 파장을 나타낸다. λ2는 화학식 (2)로 표현되는 자외선 흡수제의 농도가 10 중량ppm인 클로로포름 용액의 자외선-가시광 흡수 스펙트럼에서 화학식 (2)로 표현되는 자외선 흡수제의 최대 흡수 파장을 나타낸다. A1은 화학식 (1)로 표현되는 자외선 흡수제의 농도가 10 중량ppm인 클로로포름 용액의 자외선-가시광 흡수 스펙트럼에서 화학식 (1)로 표현되는 자외선 흡수제의 최대 흡수 파장에서의 흡광도를 나타낸다. A2는 화학식 (2)로 표현되는 자외선 흡수제의 농도가 10 중량ppm인 클로로포름 용액의 자외선-가시광 흡수 스펙트럼에서 화학식 (2)로 표현되는 자외선 흡수제의 최대 흡수 파장에서의 흡광도를 나타낸다. A1(400)은 화학식 (1)로 표현되는 자외선 흡수제의 농도가 10 중량ppm인 클로로포름 용액의 자외선-가시광 흡수 스펙트럼에서 400 nm에서의 흡광도를 나타낸다. A2(400)는 화학식 (2)로 표현되는 자외선 흡수제의 농도가 10 중량ppm인 클로로포름 용액의 자외선-가시광 흡수 스펙트럼에서 400 nm에서의 흡광도를 나타낸다. W1은 이소시아네이트 화합물 및 폴리티올 화합물 전체가 100 중량부일 때, 화학식 (1)로 표현되는 자외선 흡수제의 양(중량부)을 나타낸다. W2는 이소시아네이트 화합물 및 폴리티올 화합물 전체가 100 중량부일 때, 화학식 (2)로 표현되는 자외선 흡수제의 양(중량부)을 나타낸다.)